(57)【要約】【課題】無害化剤の添加や処理効率を低下させるような特別の処理を施すことなく、還元スラグを無害化させることが可能な還元スラグの処理方法を提供すること。【解決手段】Ｃｒを含み、塩基度（[％ＣａＯ]／[％ＳｉＯ2]）が１．５以上であり、Ｓ含有量が０．１ｍａｓｓ％以上である還元スラグを水で浸潤させ、８０℃以上の温度で反応させる反応工程を備えた還元スラグの処理方法。前記反応工程は、炉から排出された２００℃以上の前記還元スラグに前記水を加えるものでも良い。あるいは、前記反応工程は、炉から排出され、２００℃未満の温度に冷却された前記還元スラグに前記水を加え、加熱手段を用いて前記水を８０℃以上に加熱するものでも良い。【選択図】図１
2010159442.tif 000002
【特許請求の範囲】
【請求項１】
Ｃｒを含み、塩基度（[％ＣａＯ]／[％ＳｉＯ2]）が１．５以上であり、Ｓ含有量が０．１ｍａｓｓ％以上である還元スラグを水で浸潤させ、８０℃以上の温度で反応させる反応工程を備えた還元スラグの処理方法。
【請求項２】
前記反応工程は、炉から排出された２００℃以上の前記還元スラグに前記水を加えるものである請求項１に記載の還元スラグの処理方法。
【請求項３】
前記反応工程は、炉から排出され、２００℃未満の温度に冷却された前記還元スラグに前記水を加え、加熱手段を用いて前記水を８０℃以上に加熱するものである請求項１に記載の還元スラグの処理方法。
【請求項４】
前記反応工程は、前記還元スラグを攪拌しながら反応させるものである請求項１から３までのいずれかに記載の還元スラグの処理方法。
【発明の詳細な説明】
【技術分野】
【０００１】
本発明は、還元スラグの処理方法に関し、さらに詳しくは、Ｃｒを含む溶鋼を還元精錬した後に排出される還元スラグからの６価クロムの溶出を抑制することが可能な還元スラグの処理方法に関する。
【背景技術】
【０００２】
電気炉製鋼法は、電気エネルギーを利用して、鉄スクラップを溶解し、鋼を製造する方法である。
電気炉製鋼法は、
（１）炉内に装入する材料の制約が少なく、装入物を急速に溶解することができる、
（２）炉内雰囲気の調整が可能であるため、酸化しやすい元素の回収が容易であり、Ｐ、Ｓ、Ｏなどの有害元素の少ない鋼を製造できる、
（３）炉内温度の調節が容易であるため、製鋼反応を十分に行うことができる、
などの利点がある。そのため、電気炉製鋼法は、主としてステンレス鋼のような良質で高価な鋼の製造方法として用いられている。
【０００３】
電気炉を用いた鋼の精錬は、酸化精錬と還元精錬に大別される。酸化精錬とは、炉内に生石灰などを添加して酸化スラグを生成させ、脱リン及び脱炭を主目的として行われる精錬をいう。還元精錬とは、酸化スラグをできるだけ取り除いた後、炉内に生石灰、脱酸剤（Ａｌ、Ｓｉなど）などを投入して還元スラグを生成させ、脱硫及び脱酸を主目的として行われる精錬をいう。
電気炉製鋼法は、炉内雰囲気の調整が可能であるため、電気炉内において還元精錬を行うことも可能であるが、現在では、酸化精錬が終わった溶鋼を電気炉から取鍋に移し、取鍋内で還元精錬を行う炉外精錬法が一般的である。
【０００４】
鋼の精錬が終了した後、スラグは、炉外に排出される。スラグは、肥料やセメントに再利用されることもあるが、一般的には、埋め立て材として利用されることが多い。
ここで、酸化スラグにクロムが含まれる場合、クロムは、無害な３価クロムの状態で存在する。しかしながら、還元スラグにクロムが含まれる場合、クロムの一部が毒性の高い６価クロムになっている場合がある。そのため、このような還元スラグをそのまま埋め立て材として利用すると、還元スラグから土壌中に６価クロムが溶出するおそれがある。
【０００５】
このようなスラグからの６価クロムの溶出の問題を解決するために、従来から種々の提案がなされている。
例えば、特許文献１には、転炉ダスト、Ｍｎ鉱石などの酸化鉄源及び／又は酸化マンガン源を排滓鍋に敷き込み、その上にステンレス鋼の精錬に用いた溶融スラグを排出する無害化スラグの製造方法が開示されている。
同文献には、このような方法によりＣｒの８０質量％以上がＦｅＯ・Ｃｒ2Ｏ3及び／又はＭｎＯ・Ｃｒ2Ｏ3として存在するスラグが得られ、スラグ中からの６価クロムの溶出を抑えることができる点が記載されている。
【０００６】
また、特許文献２には、
（１）含クロム鋼を炉外精錬する時に発生するスラグの塩基度をＣａＯ／ＳｉＯ2＞１．２に調整することによって３価のクロム酸化物Ｃｒ2Ｏ3の濃度を３．０ｗｔ％以下とし、
（２）排滓後にスラグが大気にさらされる面積ができるだけ小さくなるように、スラグ湯面面積（Ｓ）／スラグ容積（Ｖ）比が４以下である容器にスラグを排出する、
含クロム鋼精錬スラグの処理方法が開示されている。
同文献には、スラグ中のＣｒ2Ｏ3の濃度が低くなるほど、及び、排滓後にスラグが大気にさらされる面積が小さくなるほど、６価のクロム酸化物（ＣａＣｒＯ4）の生成を抑制できる点が記載されている。
【０００７】
また、特許文献３には、ステンレス鋼スラグにアルカリ土類金属を含む化合物を混合する鉄鋼スラグからの６価クロムの溶出抑制方法が開示されている。
同文献には、ステンレス鋼スラグとアルカリ土類金属を含む化合物とを混合し、これと水とを接触させると、溶液中のｐＨが１１．５〜１２．５となり、６価クロムの溶出が抑制される点が記載されている。
【０００８】
さらに、特許文献４には、クロム酸化物含有スラグを温水中に浸漬し、クロム酸化物含有スラグに含まれる６価クロムを温水中に溶出させるクロム酸化物含有スラグの処理方法が開示されている。
同文献には、
（１）このような方法によりクロム含有スラグからの６価クロムの溶出値を土壌環境基準値以下にすることができる点、及び、
（２）排水中には６価クロムが含まれるが、排水に多硫化カルシウムを添加すると、排水から６価クロムを除去できる点、
が記載されている。
【先行技術文献】
【特許文献】
【０００９】
【特許文献１】特開２００５−２９８８３４号公報
【特許文献２】特開２００８−０８１８４５号公報
【特許文献３】特開２００５−２５４０８２号公報
【特許文献４】特開２００５−２０１４７９号公報
【発明の概要】
【発明が解決しようとする課題】
【００１０】
スラグやスラグの処理を行った排水に、酸化鉄源、酸化マンガン源、アルカリ土類金属化合物、多硫化カルシウムなどの無害化剤を添加して、スラグからの６価クロムの溶出を抑制する方法は、無害化剤が必要となるだけでなく、無害化剤の添加や混合の工程が必要となるので、高コストである。
また、大気との接触面積を小さくすることによって、６価クロムの生成を抑制する方法は、溶融スラグ冷却用の特別の容器が必要となる。しかも、大気との接触面積が小さいので、スラグの冷却能力が低下し、処理効率に劣る。
さらに、無害化剤の添加や処理効率を低下させるような特別の処理を施すことなく、還元スラグを無害化させることが可能な方法が提案された例は、従来にはない。
【００１１】
本発明が解決しようとする課題は、無害化剤の添加や処理効率を低下させるような特別の処理を施すことなく、還元スラグを無害化させることが可能な還元スラグの処理方法を提供することにある。
【課題を解決するための手段】
【００１２】
上記課題を解決するために本発明に係る還元スラグの処理方法は、
Ｃｒを含み、塩基度（[％ＣａＯ]／[％ＳｉＯ2]）が１．５以上であり、Ｓ含有量が０．１ｍａｓｓ％以上である還元スラグを水で浸潤させ、８０℃以上の温度で反応させる反応工程を備えていることを要旨とする。
前記反応工程は、炉から排出された２００℃以上の前記還元スラグに前記水を加えるものでも良い。あるいは、前記反応工程は、炉から排出され、２００℃未満の温度に冷却された前記還元スラグに前記水を加え、加熱手段を用いて前記水を８０℃以上に加熱するものでも良い。
【発明の効果】
【００１３】
所定量のＳを含む還元スラグを水で浸潤させ、８０℃以上の温度で反応させると、還元スラグからの６価クロムの溶出を抑制することができる。これは、まず還元スラグに含まれるＳ含有化合物（主として、ＣａＳ）が水と反応することによってＳ2-(Ｈ2Ｓ）となり、次いでＳ2-がＣｒ6+をＣｒ3+に還元するためと考えられる。
【図面の簡単な説明】
【００１４】
【図１】冷間還元スラグに含まれる６価クロム濃度に及ぼす処理温度、処理時間及び攪拌の有無の影響を示す図である。
【図２】熱間還元スラグに含まれる６価クロム濃度に及ぼす処理時間の影響を示す図である。
【図３】６価クロムの処理速度に及ぼす還元スラグ中のＳ含有量の影響を示すずである。
【発明を実施するための形態】
【００１５】
以下、本発明の一実施の形態について詳細に説明する。
［１．  還元スラグの処理方法］
本発明に係る還元スラグの処理方法は、
Ｃｒを含み、塩基度（[％ＣａＯ]／[％ＳｉＯ2]）が１．５以上であり、Ｓ含有量が０．１ｍａｓｓ％以上である還元スラグを水で浸潤させ、８０℃以上の温度で反応させる反応工程を備えている。
【００１６】
［１．１．  還元スラグ］
本発明において、「還元スラグ」とは、脱硫及び脱酸を主目的とする還元精錬を行った後に得られるスラグをいう。還元精錬は、電気炉内において行っても良く、あるいは、取鍋内（いわゆる、炉外精錬）で行っても良い。炉外精錬法としては、例えば、取鍋（ＬＦ）法、アルゴン酸素脱炭（ＡＯＤ）法などがある。
【００１７】
「Ｃｒを含む鋼」とは、還元精錬後に溶鋼中のＣｒの一部が還元スラグに移行する程度の量のＣｒを含む鋼をいう。このような鋼としては、例えば、ステンレス鋼、クロム鋼、クロムモリブデン鋼、軸受け鋼、工具鋼などがある。
Ｃｒを含む鋼を還元精錬すると、還元スラグには所定量のＣｒが含まれる。還元スラグ中のＣｒ含有量は、溶鋼の組成や還元精錬の方法により異なる。例えば、電気炉において酸化精錬されたステンレス鋼を還元精錬する場合、還元スラグには、通常、０．１〜１ｗｔ％のＣｒが含まれる。一般に、塩基度が高く、還元スラグ中のＣｒ濃度が高くなるほど、６価クロムが生成しやすくなる。
【００１８】
還元スラグの塩基度（[％ＣａＯ]／[％ＳｉＯ2]）は、１．５以上である必要がある。一般に、還元スラグの塩基度が高くなるほど、脱硫反応は促進されるが、塩基度が１．５以上（特に、２．０以上）になると、６価クロムが生成しやすくなる。そのため、このような高塩基度の状態で還元精錬した後に得られる還元スラグに対して本発明を適用すると、６価クロムの溶出を効率よく抑制することができる。
【００１９】
還元スラグのＳ含有量は、０．１ｍａｓｓ％以上である必要がある。還元スラグ中のＳ含有量が多くなるほど、６価クロムの無害化能力が大きくなる。還元スラグのＳ含有量は、さらに好ましくは、０．３ｍａｓｓ％以上である。
還元スラグに所定量のＳが含まれていると、還元スラグを水で処理する際にスラグ中のＳ含有化合物と水が反応してＳ2-を生成し、Ｓ2-が６価クロムの還元剤として機能する。その結果、６価クロムを無害な３価クロムにすることができる。すなわち、本発明においては、還元スラグに含まれるＳ含有化合物を積極的に利用して６価クロムを無害化する点を特徴としており、多硫化カルシウムのような無害化剤を使用しない。この点が、従来の方法とは異なる。
【００２０】
［１．２．  水との反応］
還元スラグ中に含まれる６価クロムを無害化させるためには、上述した条件を満たす還元スラグを水で浸潤させ、８０℃以上の温度で反応させる必要がある。
ここで、「水で浸潤させる」とは、無害化させたい還元スラグの全体が完全に水没する量以上の量の水を加えることをいう。
【００２１】
反応時の水の温度は、８０℃以上である必要がある。水の温度が８０℃未満になると、Ｓ2-の生成が遅くなる。そのため、Ｓ2-と６価クロムの反応が遅くなり、現実的な処理時間内で６価クロムを無害化することができない。反応時の水の温度は、さらに好ましくは、９０℃以上、さらに好ましくは、９５℃以上である。
反応時間は、６価クロムが無害化する時間以上であれば良い。６価クロムを無害化できる時間は、反応温度により異なる。例えば、水の温度が８０℃以上である場合、処理時間は、１０時間以上が好ましい。また、例えば、水の温度が９５℃以上である場合、処理時間は、１時間以上が好ましい。
【００２２】
還元スラグと水とを８０℃以上の温度で反応させる方法には、種々の方法がある。
第１の方法は、炉から排出された２００℃以上の還元スラグ（熱間還元スラグ）に水を加える方法である。炉から排出された溶融還元スラグは、一旦、容器内で保持し、固化させる。固化した直後の還元スラグの温度は、通常、１０００℃程度である。このような２００〜１０００℃の還元スラグを処理槽に移し、これに水を加えると、還元スラグが持つ熱によって水が８０℃以上に加熱される。この方法は、水を加熱するための熱源を必要としないので、低コストである。
【００２３】
第２の方法は、炉から排出され、２００℃未満の温度に冷却された還元スラグ（冷間還元スラグ）に水を加え、加熱手段を用いて水を８０℃以上に加熱する方法である。２００℃未満に冷却された還元スラグを処理槽に移し、これに水を加えても、水の温度は８０℃以上にならない場合が多い。このような場合には、加熱手段を用いて水を加熱するのが好ましい。
加熱手段は、特に限定されるものではなく、種々の方法を用いることができる。
加熱手段としては、例えば、
（１）処理槽内に蒸気パイプを通し、工場排熱等を利用して生成させた高温の蒸気を蒸気パイプに流す方法、
（２）処理槽内の水をバーナーで加熱する方法、
などがある。
【００２４】
いずれの方法を用いて還元スラグと水とを反応させる場合においても、還元スラグを攪拌しながら反応させるのが好ましい。特に、上述した第１の方法を用いて反応させる場合において、固化した還元スラグの温度が高すぎると、固化した還元スラグ間に水蒸気が溜まり、水の侵入を妨げる場合がある。このような場合に還元スラグの攪拌を行うと、水蒸気が大気に放出され、還元スラグと水とを十分に接触させることができる。
また、第２の方法を用いて反応させる場合においても、攪拌は有効である。これは、攪拌によって還元スラグに含まれるＳ含有化合物（例えば、硫化カルシウム）からの分解硫黄化合物の生成が促進されるためである。
【００２５】
［２．  還元スラグの処理方法の作用］
酸化スラグにＣｒが含まれている場合であっても、高温において長時間の保持をしない限り、６価クロムが生成することはない。一方、還元スラグは、アルカリ分を含んでいるので、Ｃｒを含む還元スラグが大気に曝されると、６価クロムが生成するおそれがある。
【００２６】
これに対し、所定の塩基度及び所定のＳ含有量を持つ還元スラグを水で浸潤させ、８０℃以上の温度で反応させると、還元スラグからの６価クロムの溶出を抑制することができる。これは、まず（１）式に示すように、還元スラグに含まれるＳ含有化合物（主として、ＣａＳ）が水と反応することによってＳ2-(Ｈ2Ｓ）となり、次いで（２）式に示すようにＳ2-がＳＯ42-へ酸化される過程で、Ｃｒ6+がＣｒ3+に還元されるためと考えられる。
ＣａＳ＋２Ｈ2Ｏ  →  Ｃａ(ＯＨ)2＋Ｈ2Ｓ    ・・・（１）
Ｓ2-→Ｓm2-（５≧ｍ≧１）→Ｓ0→Ｓ2Ｏ32-→ＳＯ32-→ＳＯ42-    ・・・（２）
【００２７】
本発明に係る還元スラグの処理方法は、無害化剤の添加や処理効率を低下させるような特別の処理を施すことなく還元スラグを無害化することができるので、低コストである。また、このような処理が施された還元スラグは、６価クロムの溶出のおそれが少ないので、埋め立て材などに再利用することができる。
【実施例】
【００２８】
（実施例１〜４）
［１．  還元スラグの処理］
オーステナイト系ステンレス鋼を電気炉において溶解した後、ＡＯＤ内で還元精錬を行った。還元精錬後、ＡＯＤから還元スラグを排出し、固化させた。得られた還元スラグは、塩基度（ＣａＯ／ＳｉＯ2）：２．２、Ｓ含有量：０．７ｍａｓｓ％、Ｃｒ含有量：０．１ｍａｓｓ％であった。
還元スラグの温度が２００℃未満になるまで冷却した後、加熱用の蒸気パイプを備えた処理槽に移し、還元スラグ（冷間還元スラグ）を水で浸潤させた。次いで、蒸気パイプで処理槽内の水を加温した。処理条件は、
（１）水温８０℃、攪拌有り（実施例１）、又は
（２）水温１００℃、攪拌有り（実施例２）、
（３）水温８０℃、攪拌なし（実施例３）、
（４）水温１００℃、攪拌なし（実施例４）、
とした。
【００２９】
［２．  試験方法］
水と所定時間反応させた後の還元スラグを取り出し、還元スラグ中の６価クロムの濃度を測定した。６価クロムの測定法には、ジフェニルカルバジド吸光光度法を用いた。
【００３０】
［３．  結果］
図１に、冷間還元スラグに含まれる６価クロムの濃度に及ぼす処理温度、処理時間及び攪拌の有無の影響を示す。
図１より、
（１）所定の条件を満たす還元スラグを、所定条件下で水と反応させるだけで、還元スラグ中の６価クロム濃度を減少させることができる、
（２）水温が８０℃、攪拌有りの場合、１０時間以上の処理で６価クロムをほぼ無害化できる、
（３）水温が１００℃、攪拌有りの場合、１時間以上の処理で６価クロムをほぼ無害化できる、
（４）水温が８０℃、攪拌なしの場合、１０時間程度の処理では６価クロムをほとんど無害化できない、
（５）水温が１００℃の場合、攪拌なしでも７時間以上の処理で６価クロムをほぼ無害化できる、
ことがわかる。なお、水温８０℃、攪拌なしの場合、図示はしないが、２４時間以上の処理で６価クロムをほぼ無害化できることを確認した。
【００３１】
（実施例５）
［１．  還元スラグの処理］
オーステナイト系ステンレス鋼を電気炉において酸化精錬した後、ＡＯＤ内で還元精錬を行った。還元精錬後、ＡＯＤから還元スラグを排出し、固化させた。得られた還元スラグは、塩基度（ＣａＯ／ＳｉＯ2）：２．２、Ｓ含有量：０．７ｍａｓｓ％、Ｃｒ含有量：０．１ｍａｓｓ％であった。
固化させた直後の還元スラグ（熱間還元スラグ）を処理槽に移し、還元スラグを水で浸潤させた。処理槽内において、還元スラグの攪拌を行った。
【００３２】
［２．  試験方法］
水と所定時間反応させた後の還元スラグを取り出し、還元スラグ中の６価クロムの濃度を測定した。６価クロムの測定法には、ジフェニルカルバジド吸光光度法を用いた。
【００３３】
［３．  結果］
図２に、熱間還元スラグに含まれる６価クロムの濃度に及ぼす処理時間の影響を示す。
図２より、熱間還元スラグに水を加えるだけで、約６時間後に６価クロムをほぼ無害化できることがわかる。
【００３４】
（実施例６）
［１．  試験方法］
塩基度（ＣａＯ／ＳｉＯ2＝Ｃ／Ｓ）の異なる種々の還元スラグに含まれる６価クロム量、及び無害化処理後の還元スラグに含まれる６価クロム量をジフェニルカルバジド比色法を用いて測定した。
［２．  結果］
表１に、その結果を示す。表１より、
（１）還元スラグ中の塩基度が高くなるほど、６価クロムの濃度が増大する、
（２）低濃度の６価クロムを含む還元スラグだけでなく、高濃度の６価クロムを含む還元スラグであっても、本発明に係る方法により無害化することができる、
ことがわかる。
【００３５】
【表１】
2010159442.tif 000003
【００３６】
（実施例７）
［１．  試験方法］
Ｓ含有量の異なる種々の還元スラグを水で浸潤させた。次いで、水温：１００℃、攪拌有りの条件下で、還元スラグの無害化処理を行った。処理後の還元スラグを取り出し、還元スラグ中の６価クロムの濃度を測定した。６価クロムの測定法には、ジフェニルカルバジド吸光光度法を用いた。
［２．  結果］
図３に、６価クロムの処理速度に及ぼす還元スラグ中のＳ含有量の影響を示す。図３中、縦軸は、処理前の還元スラグに含まれる６価クロム濃度（初期濃度）に対する処理後の６価クロム濃度の割合を表す。
図３より、還元スラグ中のＳ濃度が高くなるほど、短時間で６価クロムを無害化できることがわかる。
【００３７】
以上、本発明の実施の形態について詳細に説明したが、本発明は、上記実施の形態に何ら限定されるものではなく、本発明の要旨を逸脱しない範囲内で種々の改変が可能である。
【産業上の利用可能性】
【００３８】
本発明に係る還元スラグの処理方法は、Ｃｒを含む溶鋼を還元精錬した後に排出される還元スラグからの６価クロムの溶出を抑制する方法として用いることができる。
【図１】
2010159442.tif 000004
【図２】
2010159442.tif 000005
【図３】
2010159442.tif 000006